(57)【要約】【課題】プリンタ給紙時の耐傷性、インク吸収性、光沢性等のインクジェット記録体としての適性に優れ、かつ生産性に優れたインクジェット記録体を提供する。【解決手段】透気性基材上に、顔料および接着剤を含有する少なくとも１層のインク受容層及び光沢発現層を順次積層してなり、該光沢発現層用塗布液層が湿潤状態あるいは再湿潤状態にある間に、加熱された鏡面ドラムに圧接、乾燥して光沢発現層が形成されたキャスト型インクジェット記録体において、該光沢発現層が、粒子径５μｍ未満の顔料と、ポリオキシエチレンステアリルアミン、ポリオキシエチレンオレイルアミン、ポリオキシエチレン牛脂アルキルアミンおよびポリオキシエチレンヤシ油脂肪酸アミドから選ばれる少なくとも1種とを含有し、かつ該光沢発現層表面のＪＩＳ−Ｚ−８７４１による２０°光沢度が１５％以上であることを特徴とする、キャスト型インクジェット記録体。【選択図】なし【特許請求の範囲】
【請求項１】
透気性基材上に、顔料および接着剤を含有する少なくとも１層のインク受容層及び光沢発現層を順次積層してなり、該光沢発現層塗布液層が湿潤状態あるいは再湿潤状態にある間に、加熱された鏡面ドラムに圧接、乾燥して光沢発現層とするキャスト型インクジェット記録体において、該光沢発現層が、粒子径５μｍ未満の顔料と、ポリオキシエチレンステアリルアミン、ポリオキシエチレンオレイルアミン、ポリオキシエチレン牛脂アルキルアミンおよびポリオキシエチレンヤシ油脂肪酸アミドから選ばれる少なくとも1種とを含有し、かつ該光沢発現層表面のＪＩＳ−Ｚ−８７４１による２０°光沢度が１５％以上であることを特徴とする、キャスト型インクジェット記録体。
【請求項２】
光沢発現層が、粒子径５μ未満の顔料としてコロイド状粒子を含み、接着剤として水分散性接着剤を含むことを特徴とする、請求項１記載のインクジェット記録体。
【請求項３】
光沢発現層が、更にゼラチンを含有することを特徴とする、請求項２記載のインクジェット記録体。
【請求項４】
光沢発現層に含まれるポリオキシエチレンステアリルアミン、ポリオキシエチレンオレイルアミン、ポリオキシエチレン牛脂アルキルアミンおよびポリオキシエチレンヤシ油脂肪酸アミドに付加されるエチレンオキサイドユニットが３以上２５以下であることを特徴とする、請求項１〜３のいずれかに記載のインクジェット記録体。
【請求項５】
光沢発現層の塗工量が０．１〜５ｇ／ｍ２であり、該インク受容層が、顔料として一次粒子径５ｎｍ〜５０ｎｍ、二次粒子径１０ｎｍ〜３００ｎｍの気相法シリカ、接着剤としてポリビニルアルコール類を含むことを特徴とする、請求項１〜４のいずれか１項に記載のインクジェット記録体。
【請求項６】
光沢発現層に含まれる水分散性接着剤が、アクリル系樹脂又はウレタン系樹脂である請求項２に記載のインクジェット記録体。
【請求項７】
透気性基材上に、顔料および接着剤を含有する少なくとも１層のインク受容層及び光沢発現層を順次積層してなり、該光沢発現層塗布液層が湿潤状態あるいは再湿潤状態にある間に、加熱された鏡面ドラムに圧接、乾燥して光沢発現層を形成するキャスト型インクジェット記録体の製造方法において、該鏡面ドラムを総炭素数１６〜１８である脂肪酸で処理し、該光沢発現層が粒子径５μｍ未満の顔料と脂肪族アミン類または脂肪族アミド類のエチレンオキサイド付加物を含有し、ＪＩＳ−Ｚ−８７４１による２０°光沢度が１５％以上であることを特徴とする、キャスト型インクジェット記録体の製造方法。
【発明の詳細な説明】
【技術分野】
【０００１】
本発明は、キャスト型インクジェット記録体に関し、詳しくはプリンタ給紙時の耐傷性、インク吸収性、光沢性等のインクジェット記録体としての適性に優れ、かつ生産性に優れたキャスト型インクジェット記録用体に関する。
【背景技術】
【０００２】
インクの液滴を微細なノズルから射出し、被記録体表面上に付着させることにより画像を形成させるインクジェット記録方式は、記録時の騒音が少ないこと、フルカラー画像の形成が容易であること、高速記録が可能であること、および、他の印刷装置より記録コストが安価であることなどの理由により、端末プリンタ、ファクシミリ、プロッタ、あるいは帳票印刷等で広く利用されている。
近年、インクジェットプリンタは高精細化・高速化が進み、また、デジタルカメラ等による撮影画像の出力などを目的として一般家庭ユーザへの普及が拡大している。
そのなか、インクジェット記録体には、撮影画像を出力した記録画像の品質を銀塩方式の写真の品質に近づけるために、インクジェット記録体表面の光沢性が優れるとともに、記録画像の発色性や深みなどの高い画質が求められる。またインクジェットプリンタの高速化に対応するインク吸収性が求められている。
【０００３】
さらに、一般家庭ユーザへの普及に伴い、狭い室内への設置を容易にするため、プリンタ設置に必要な面積を狭くすることが求められており、その解決策のひとつとして、記録体をプリンタ下部の給紙トレイに印刷面を下向きにセットし、プリンタ内部で記録体を回転させて印刷面を上向きにしてから印刷する給紙方法を採用するインクジェットプリンタが増加している。この給紙方法は、記録体がプリンタ内部で回転する様子をアルファベットの「Ｃ」の字に例えてＣ型給紙等と呼ばれることがあり、従来のプリンタ背面からの給紙方法（Ｃ型給紙に対して、こちらはＪ型給紙等と呼称される。）と区別されている。
【０００４】
Ｃ型給紙では、記録体をプリンタ内部の狭い給紙経路内で回転させる際、印刷面がプリンタの給紙経路に擦れ、傷がついてしまう現象が発生しやすい。特にインクジェット記録体が高い光沢性を有するほど、傷が非常に目立ち易くなるため、記録画像の品質を銀塩方式の写真の品質に近づけるためには、この問題を解決することは非常に重要である。更に、これらインクジェット記録体への多くの要求に対して応えつつ、優れた生産性を兼ね備えることが求められている。
【０００５】
キャスト塗工方式における課題の一つに、キャストドラム上で乾燥させた用紙をドラムから離型させる適性、すなわち、離型性と呼ばれる適性がある。離型性の付与には、例えばオレイン酸、ステアリン酸、パルミチン酸等やその塩、パラフィンワックス類のサスペンジョン、ポリエチレンエマルジョン等が好んで用いられてきた。そして、これらのほとんどがアニオン性である。ところが、インクジェット記録において記録濃度を確保するためにはカチオン樹脂が必須である。そして塗料にカチオン樹脂を添加すると、塗料系はカチオン性を示すため、アニオン性の離型剤を添加することは不可能となる。そこで、カチオンの系にも添加できる両性の物質、例えばカチオン変性したポリエチレンエマルジョンやステアリン酸アミド、オレイン酸アミド等が使われているが、これらの物質は一般に疎水性が強く、添加量が多いと離型性は良好となるが、逆にインクの吸収性が悪化し、十分な離型性と記録適性を両立させることは困難だった。
従来の技術について、例をあげて説明する。
【特許文献１】特開平６−３２０８５７号公報
【特許文献２】特開平１１−２０８１０３号公報
【特許文献３】特開平１１−２７９９８７号公報
【特許文献４】特開２０００−２１１２４８号公報
【特許文献５】特開２０００−２６３９２３号公報
【特許文献６】特開２００２−２１９８５２号公報
【特許文献７】特開２００２−３３７４４６号公報
【特許文献８】特開２００３−１０３９１５号公報
【特許文献９】特開２００３−１４５９１６号公報
【特許文献１０】特開２００３−１６５２６８号公報
【特許文献１１】特開２００５−２２３３４号公報
【特許文献１２】特開２００５−２３８８１９号公報
【特許文献１３】特開平３−１１３０９０号公報  特許文献１では、離型剤として脂肪酸アミド類が例示（００２５）されているが、アニオン系の離型剤との併記であり、また、キャスト塗工層顔料の粒子径が規定されておらず、現状では優れた記録適性と外観を併せ持つインクジェット記録体とは言いがたくなっている。  特許文献２では、高級脂肪酸アミドを含むキャスト塗工層が提案され、一定の成果を上げている。しかし前述のとおり脂肪酸アミドは疎水性が強く、更なる高品質と高い生産性を両立させるためには、現状では十分ではない。  特許文献３では、離型剤として脂肪酸アミドが例示されているが、他の離型剤との並列に留まり、インクジェット記録体として求められる特別な要求に対して記載しておらず、また、脂肪酸アミドは前述のような課題を持っており、その解決策を与えるものではない。  特許文献４では、離型剤としてカルナバワックス、オレイン酸、オレイン酸アンモニウム、ポリエチレンエマルジョン等、公知の材料が実施例で示されているだけであり、インクジェット記録体として求められる特別な要求に対して選定されていない。  特許文献５では、シラン変性されたアクリル樹脂粒子を加えることで離型性を得ようとしているが、脂肪酸アミンまたは脂肪酸アミド類で優れた離型性が得られることについては記載していない。  特許文献６では、カチオン性重合体微粒子を加えることで離型性を得ようとしているが、脂肪酸アミン類またはアミド類で優れた離型性が得られることについては記載していない。  特許文献７では、脂肪族炭化水素またはその誘導体、脂肪酸またはその塩、脂質が提案され、一定の成果を上げているが、現在では更なる塗工適性の改善、離型性の改善が望まれている。脂肪酸アミンまたは脂肪酸アミド類については記載しておらず、現在では必ずしも十分とはいえない。  特許文献８では、カチオン性パラフィンワックスが提案されている。また、一般的なものの一つとしてステアリン酸アミドが例示されているが、脂肪酸アミドの一種であるステアリン酸アミドの疎水性については言及されておらず、更にはステアリン酸アミドの疎水性を改善した誘導体は記載していない。  特許文献９では、離型剤としてポリオレフィンワックス類、脂肪酸およびそのアルカリ塩、脂肪酸アミドが例示されているが、脂肪酸アミドの疎水性については言及されておらず、更には脂肪酸アミドの疎水性を改善した誘導体は記載していない。  特許文献１０では、炭素数１２〜１９の脂肪酸およびその水溶性塩が提案され、ポリオレフィンワックス類、脂質、シリコーン化合物、フッ素化合物が例示されており、一定の成果を上げているが、現在では更なる塗工適性の改善、離型性の改善が望まれている。脂肪酸アミン類または脂肪酸アミド類については記載しておらず、現在では必ずしも十分ではない。  特許文献１１では、ポリエチレンワックスと離型剤を併用することが提案されている。離型剤としては、高級アルキル燐酸エステルおよびそのアルカリ金属塩、高級脂肪酸アミド、高級脂肪酸アルカリ塩類、脂質等が例示されており、一定の成果を上げているが、現在では更なる塗工適性の改善、離型性の改善が望まれている。脂肪酸アミン類または脂肪酸アミド類のように誘��体として脂肪酸アミドがもっている疎水性を改善することについては記載しておらず、現在では必ずしも十分とはいえない。  特許文献１２では、ポリオキシエチレンアルキルアミノエーテルをゲル化液（凝固法キャストの場合）や再湿潤液（リウェット法の場合）またはインク受理層塗工後、乾燥するまでに、その表面に塗工する処理液（直説法の場合）に添加し、インク受理層を軟化してキャストしやすくするということが提案されているが、脂肪酸アミン類または脂肪酸アミド類による離型性の改善については記載しておらず、また、その効果も十分とはいえない。  特許文献１３では、再湿潤液またはゲル化液にポリオキシエチレンアルキルエーテルを含有させ、かつ、鏡面ドラム表面に炭素数１１〜１７の飽和脂肪酸および／またはその金属塩を塗布することが開示されているが、インクジェット用紙としては十分とは言えない。
【発明の開示】
【発明が解決しようとする課題】
【０００６】
このように、上記特許文献に記載されたインクジェット記録体は、いずれも光沢性、プリンタ給紙時の耐傷性、インク吸収性、生産性において、満足する品質を得ることは出来ていないのが現状である。
【０００７】
本発明は、上記事情に鑑みてなされたものであって、本発明者らは、鋭意検討を重ねた結果、インク受容層に、優れたインク吸収性と高い平滑性を可能とする顔料を用いることにより、比較的塗工量の少ない光沢発現層でも高い光沢を得ることが出来、更に、光沢加工時の乾燥負荷が軽減されるため、生産性が大幅に向上するともに、インク吸収性にも寄与することを見出した。さらに、光沢発現層に、高い光沢性を発現させる顔料と、水溶性が高く離型性に優れたポリオキシエチレンステアリルアミン、ポリオキシエチレンオレイルアミン、ポリオキシエチレン牛脂アルキルアミン、ポリオキシエチレンヤシ油脂肪酸アミドから選ばれる少なくとも1種を含有しせしめることにより、上記の問題が解決されることを見出し、本発明を完成するに至った。即ち、最表層部に、コロイド状粒子とポリオキシエチレンステアリルアミン、ポリオキシエチレンオレイルアミン、ポリオキシエチレン牛脂アルキルアミン、ポリオキシエチレンヤシ油脂肪酸アミドから選ばれる少なくとも1種を集中的に局在化させることにより、インク吸収性を阻害することなく高い光沢性を実現し、特に光沢発現層がカチオン系の場合に離型性能に優れたポリオキシエチレンステアリルアミン、ポリオキシエチレンオレイルアミン、ポリオキシエチレン牛脂アルキルアミン、ポリオキシエチレンヤシ油脂肪酸アミドの利点を最大限に生かすことが出来るのである。
また、光沢発現層にゼラチンを含有せしめることにより、プリンター給紙時に付く傷を更に抑えることができる。これは、ゼラチン自身が固く、またその接着力により顔料粒子が強固に接着されることで達成されるものと思われる。
本発明の技術課題は、高いインク吸収性および白紙光沢性を有するとともに、画像鮮明性に優れ、プリンター給紙時に傷が付かず、生産性にも優れた光沢インクジェット記録体を提供することである。
【課題を解決するための手段】
【０００８】
上記課題を解決するための本発明のインクジェット記録体は、透気性基材上に、顔料および接着剤を含有する少なくとも１層のインク受容層及び光沢発現層を順次積層してなり、該光沢発現層用塗布液層が湿潤状態あるいは再湿潤状態にある間に、加熱された鏡面ドラムに圧接、乾燥して光沢発現層とするキャスト型インクジェット記録体において、該光沢発現層が、粒子径５μｍ未満の顔料と、ポリオキシエチレンステアリルアミン、ポリオキシエチレンオレイルアミン、ポリオキシエチレン牛脂アルキルアミンおよびポリオキシエチレンヤシ油脂肪酸アミドから選ばれる少なくとも1種とを含有し、かつ該光沢発現層表面のＪＩＳ−Ｚ−８７４１による２０°光沢度が１５％以上であることを特徴とする、キャスト型インクジェット記録体である。
【０００９】
本発明の好ましい構成態様によれば、上記の光沢発現層が、顔料としてコロイド状粒子を含み、接着剤として水分散性接着剤を含むことを特徴とするものである。これにより、光沢度と表面強度を両立できる。
本発明の好ましい構成態様によれば、上記の光沢発現層が、更にゼラチンを含有することである。これにより、Ｃ型給紙時の傷を改善することができる。
本発明の好ましい構成態様によれば上記の光沢発現層に含まれるポリオキシエチレンステアリルアミン、ポリオキシエチレンオレイルアミン、ポリオキシエチレン牛脂アルキルアミンおよびポリオキシエチレンヤシ油脂肪酸アミドに付加されるエチレンオキサイドユニットが３以上２５以下、好ましくは５以上２０以下である。
３未満の場合は親水性が不足し、光沢発現層用塗料への添加が困難であり、逆に２５を越えると親水性が強すぎて離型の効果が低下する傾向がある。離型剤の働きは、乾燥した光沢層をドラム表面から剥がすことにある。具体的には、ドラム表面に界面活性剤の多層膜を形成し、その中間でドラム側と紙側に別れるようにすることが重要であることを、本発明者等は見出した。この場合、親油基に比べて親水基があまりに大きい場合、ドラム表面に多層膜を作りにくくなる。
理由は次の様に推定する。一層目の分子は親水基をドラム側にして並ぶが、親水基が大きすぎると親油基の間隔が開きすぎて、二層目の分子が親油基を一層目の親油基側に向けた層を作りにくくなるためである。逆に親油基に比べて親水基の親水性が小さすぎる場合、前述のとおり、水性塗料中に添加することができない。
以上のように、親水基としては親水性が強く、かつその大きさがコンパクトであるものが好ましい。
本発明の好ましい構成態様によれば、該光沢発現層の塗工量が０．１〜５ｇ／ｍ２であり、光沢発現層の下に位置するインク受容層が、顔料として一次粒子径５ｎｍ〜５０ｎｍ、二次粒子径１０ｎｍ〜３００ｎｍの気相法シリカを含み、接着剤としてポリビニルアルコール類を含むことである。これにより、光沢発現層が更に安定して設けられるようになり、キャスト後の光沢度が更に向上する。このため、光沢発現層の塗工量は０．１〜５ｇ／ｍ２という少量でも十分な光沢を得ることができ、更には、高い記録濃度を得ることができる。
本発明の好ましい構成態様によれば、光沢発現層に含まれる水分散性接着剤が、アクリル系樹脂又はウレタン系樹脂である。これにより、得られた用紙の光沢度が更に向上する。
本発明は透気性基材上に、顔料および接着剤を含有する少なくとも１層のインク受容層及び光沢発現層を順次積層してなり、該光沢発現層用塗布液層が湿潤状態あるいは再湿潤状態にある間に、加熱された鏡面ドラムに圧接、乾燥して光沢発現層を形成するキャスト型インクジェット記録体の製造方法において、該鏡面ドラムを総炭素数１６〜１８である脂肪酸で処理し、該光沢発現層を粒子径５μｍ未満の顔料と脂肪族アミン類または脂肪族アミド類のエチレンオキサイド付加物を含有する組成物で形成し、ＪＩＳ−Ｚ−８７４１による２０°光沢度が１５％以上とすることを特徴とする、キャスト型インクジェット記録体の製造方法に関する。
【発明を実施するための最良の形態】
【００１０】
＜基材＞
本実施の形態のインクジェット記録体に用いられる基材は、特に限定されるものではないが、透気性の基材である、紙基材、透気性を有する樹脂フィルムまたはシート材を使用することが好ましい。
とりわけ、優れた透気性、記録体としての取り扱い易さ、および廃棄の容易さ等の面から紙基材を使用することが好ましい。
上記紙基材としては、本発明の効果を損なわない範囲で、通常使用される公知の紙基材を用いることができ、例えば、上質紙、アート紙、コート紙、キャスト塗被紙、クラフト紙、バライタ紙、板紙、含浸紙、蒸着紙が挙げられる。
また、一般の塗工紙等に使用される酸性紙、中性紙等も適宜用いられる。
【００１１】
〔紙基材〕
これら紙基材の概要を説明する。
紙基材は、木材パルプを主成分とし、必要に応じて填料、各種助剤等が添加されている。
木材パルプとしては、各種化学パルプ、機械パルプ、再生パルプ等を使用することができる。
特に、針葉樹および広葉樹のクラフトパルプ、あるいはこれらクラフトパルプを漂白した針葉樹晒クラフトパルプ（ＮＢＫＰと称す）、広葉樹晒クラフトパルプ（ＬＢＫＰと称す）が好ましい。
また、これらのパルプにおいて、その漂白工程で塩素の影響を取り除いた塩素フリーパルプ、例えば、パルプ漂白に塩素そのものを使わずに塩素化合物を使うＥＣＦ（Elemental  Chlorine  Free）パルプ、パルプ漂白に塩素元素が一切入っていない漂白剤を用いるＴＣＦ（Total  Chlorine  Free）パルプ等を用いることは好ましい。
【００１２】
これらのパルプは、紙力、抄紙適性等を調整するために、叩解機により叩解度を調整でき、その叩解度（フリーネス（ＣＳＦ：Canadian  Standard  Freeness））は特に限定しないが、２５０〜５５０ｍｌ（ＪＩＳ−Ｐ８１２１）が好ましい。
【００１３】
紙基材に添加される填料は、例えば、軽質炭酸カルシウム、重質炭酸カルシウム、焼成カオリン、合成ゼオライト、シリカ、酸化チタン、タルク等が好ましく用いられる。中でも軽質炭酸カルシウム、焼成カオリン、合成ゼオライトは多孔質のためインクジェットプリンターから吐出されたインク中の溶媒を吸収する能力に優れているために好ましく、その中でも、軽質炭酸カルシウムは白色度が高い紙基材が得られ、インクジェット記録用シートの光沢感も高まるので好ましい。
紙基材中の填料の含有率(灰分)は、１〜２０質量％程度が好ましい。この範囲であれば、平滑度、透気度、紙力や剛性のバランスがとれ、光沢度や写像性、剛性のバランスに優れた光沢インクジェット記録用シートが得られやすくなる。
【００１４】
紙基材に添加される助剤としては、サイズ剤、定着剤、紙力増強剤、カチオン化剤、歩留り向上剤、染料、蛍光増白剤等が挙げられる。
上記サイズ剤としては、公知のサイズ剤が、例えば、強化ロジン、アルケニル無水コハク酸等が用いられる。
また、定着剤として硫酸バンド、定着歩留まり向上剤として澱粉等が併用される。
【００１５】
紙基材には、サイズプレス処理しても良い。サイズプレスの目的は、サイズ度のコントロール、紙力の増強、平滑化等であり、サイズプレス液にはそれぞれの目的に合わせて澱粉類、ポリビニルアルコール類、サイズ剤、各種顔料等、公知公用の材料が使用される。紙基材のステキヒトサイズ度（ＪＩＳ−Ｐ８１２２）は１〜３００秒程度が好ましく、４〜２００秒がより好ましい。サイズ度が１秒未満であると、塗工時に皺が発生する等の操業上問題となる虞があり、３００秒を越えるとインク吸収性が低下する虞があり、かつ印字後のカールやコックリング（吸収ジワ）が著しくなる虞があり、好ましくない。
【００１６】
紙基材の坪量は、特に限定されないが、２０〜４００ｇ／ｍ２程度が好ましい。
紙基材の王研式透気度（日本ＴＡＰＰＩNo.５）は１０〜３５０秒が好ましく、１０〜２００秒がより好ましく、２０〜１００秒がさらに好ましい。
この透気度が１０秒未満であると、インク受容層用塗工液が紙基材中に過剰に浸透する虞があり、３５０秒を超えると、キャストドラムに圧接仕上げする際に、操業性が低下する虞があり、好ましくない。
紙基材は、長網抄紙機などにより製造され、その厚さは、特に限定されないが、用途に応じて２０μｍ〜５００μｍの範囲で適宜選択される。
【００１７】
＜塗工層＞
本実施の形態のキャスト型インクジェット記録体は、透気性基材上に設けられた１層のインク受容層と、このインク受容層上に設けられ、この記録体の最表部を形成する光沢発現層とからなる２層の塗工層を有するのが好ましい。このインク受容層は、１層に限らず必要に応じて２層以上設けてもよい。
また、インク受容層の下層に、インク溶媒を吸収する層として、下塗り層を設ける構成にしても良い。また、基材にインク溶媒を浸透させない層として、下塗り層を基材上に設け、その上にインク受容層および光沢発現層を設ける構成としても良い。
【００１８】
〔インク受容層〕
このインク受容層は、顔料と、これを保持する接着剤を含む。さらにインク中の染料や顔料をよりよく定着させるためにカチオン性のインク定着剤を含有することが好ましい。
【００１９】
（顔料）
インク受容層の顔料としては、平均粒子径が１０ｎｍ〜３μｍの微細２次顔料が用いられる。シリカ、アルミナ、アルミナ水和物から選ばれることが好ましい。これらの顔料のなかでは、シリカが特に好ましく、一次粒子径５ｎｍ〜５０ｎｍ、二次粒子径１０ｎｍ〜３００ｎｍの気相法シリカがより好ましい。
さらに、このシリカは、シリカとカチオン性化合物とを混合して得られるシリカ−カチオン性化合物凝集体粒子が好ましく、これを粉砕分散して、平均粒子径１０ｎｍ〜２μｍのこの凝集体微粒子として用いられる。このカチオン性化合物およびシリカ−カチオン性化合物凝集体粒子は、インク定着剤として作用しており、詳しくは、インク定着剤の段落で説明する。
この凝集体微粒子は、平均粒子径は３０〜５００ｎｍの範囲が最も好ましい。この粒子径が１０ｎｍ未満では、インク吸収性が低下するおそれがあり、１μｍを超えると、塗膜の透明性が劣り、印字濃度が著しく低下するおそれがあり、また、平滑性も損なわれるため、高い光沢性を得るために上層の光沢発現層の塗工量を多くする必要があり、結果として、インク吸収性の低下や生産性の低下に繋がるという懸念点がある。
【００２０】
ここでいう平均粒子径とは動的光散乱法に基づく装置を使用して測定した粒子径分布のメジアン径であり、本発明者らは「動的光散乱式粒径分布測定装置ＬＢ−５００型（株式会社堀場製作所製）」を使用したが、測定原理が同じであれば、装置のモデルが異なっても、ほぼ同じ値が得られる。
【００２１】
インク受容層には、本発明の効果を損なわない範囲で、上記の平均粒子径１０ｎｍ〜１μｍの顔料に併用して通常の記録用紙に使用される公知の顔料を用いることができる。これらの顔料としては、カオリン（含クレー）、炭酸カルシウム、酸化チタン、酸化亜鉛、非晶質シリカ（含コロイダルシリカ）、酸化アルミニウム、ゼオライト、セピオライト、スメクタイト、合成スメクタイト、珪酸マグネシウム、炭酸マグネシウム、酸化マグネシウム、珪藻土、スチレン系プラスチックピグメント、ハイドロタルサイト、尿素樹脂系プラスチックピグメント、ベンゾグアナミン系プラスチックピグメント等が挙げられ、単独或いは併用で用いられる。
【００２２】
（接着剤）
接着剤は水分散系接着剤、水溶性接着剤を単独、併用とも可能である。水分散系接着剤としては、例えば、スチレン−ブタジエン共重合樹脂、メチルメタクリレート−ブタジエン共重合体の共役ジエン系樹脂、アクリル系樹脂、エチレン−酢酸ビニル共重合樹脂等のビニル系樹脂等が挙げられる。この中で、得られる塗膜のインク吸収性および透明性の面で、アクリル系樹脂およびウレタン系樹脂が特に好ましい。これらの水分散系接着剤は、単独で用いても、または２種以上の併用であっても良い。
【００２３】
水溶性接着剤としては、カゼイン、大豆蛋白、合成蛋白等の蛋白質類、澱粉や酸化澱粉等の各種澱粉類、ポリビニルアルコール、カチオン性ポリビニルアルコール、シリル変性ポリビニルアルコール等の変性ポリビニルアルコールを含むポリビニルアルコール類、カルボキシメチルセルロースやメチルセルロース等のセルロース誘導体、水性ポリウレタン樹脂、水性ポリエステル樹脂等が挙げられる。
【００２４】
これらの接着剤の中でも表面強度の点からポリビニルアルコールを用いることが好ましい。
インク受容層に用いられるポリビニルアルコールは、そのケン化度の相違により性状が異なり、目的に応じてそのケン化度を選択することが好ましい。
ケン化度が９５％以上、より好ましくは９８％以上のポリビニルアルコールを使用すると、塗工層の強度が強くなるとともに、塗工液調製時に泡立ちなどもおこらず、製造時の作業性が非常に良好である。
また、ケン化度が７５〜９０％の部分ケン化ポリビニルアルコールを使用すると、塗工層の可撓性に優れ、その折り割れ防止に非常に効果的である。
これらケン化度の異なるポリビニルアルコールは、その目的に応じて、それぞれ単独で用いても、併用して用いても良い。
【００２５】
また、上記ポリビニルアルコールは、その重合度が３５００以上であることが好ましく、３５００〜５０００であることが特に好ましい。重合度が３５００未満であると、インク受容層の強度が弱いと共に、ひび割れが発生しやすく、かつ断裁時に紙粉が発生する虞があり、５０００を超えると、十分なインク吸収性が得にくいとともに、溶液粘度が高く塗工液調整におけるハンドリング面が困難となる虞があり、好ましくない。
【００２６】
インク受容層の接着剤の配合量は、顔料１００質量部に対して７〜５０質量部であることが好ましく、１０〜４０質量部であることがより好ましい。この配合量が、７質量部未満であると、塗膜強度が不十分となる虞があり、５０質量部を超えると、インクの吸収性を損なう虞があり、好ましくない。
【００２７】
（インク定着剤）
上記インク定着剤は、インクジェット記録用インク中の染料色素を定着する作用を有し、これにより印字画像に耐水性を付与する。
このインク定着剤には、カチオン性化合物が用いられ、カチオン性樹脂や低分子カチオン性化合物（例えばカチオン性界面活性剤等）が例示される。
印字濃度向上の点ではカチオン性樹脂が好ましく、一般にインクジェット記録体で用いられる各種公知のカチオン性樹脂が使用可能である。
【００２８】
これらのカチオン性樹脂としては、例えば、（イ）ポリエチレンポリアミンやポリプロピレンポリアミン等のポリアルキレンポリアミン類またはその誘導体、（ロ）第２級または第３級アミノ基や第４級アンモニウム基を有するアクリル重合体、またはそれらのアクリルアミドの共重合体、（ハ）ポリビニルアミンおよびポリビニルアミジン類、（ニ）ジシアンジアミド−ホルマリン共重合体に代表されるジシアン系カチオン性化合物、（ホ）ジシアンジアミド−ポリエチレンアミン共重合体に代表されるポリアミン系カチオン性化合物、（ヘ）エピクロルヒドリン−ジメチルアミン共重合体、（ト）ジアリルジメチルアンモニウム−ＳＯ２重縮合体、（チ）ジアリルアミン塩−ＳＯ２重縮合体、（リ）ジアリルジメチルアンモニウムクロライド重合体、（ヌ）アリルアミン塩の共重合体、（ル）ジアルキルアミノエチル（メタ）アクリレート４級塩共重合体、（オ）アクリルアミド−ジアリルアミン共重合体、（ワ）５員環アミジン構造を有するカチオン性樹脂等が挙げられる。
本発明の実施の形態では、これらの定着剤を単独に、また２種以上併用して用いられる。
【００２９】
（シリカ−カチオン性化合物凝集体微粒子）  
上記カチオン性化合物は、気相法シリカとの混合液中で気相法シリカと凝集し、シリカ−カチオン性化合物凝集体を形成する。
このため、このカチオン性化合物は、単体で用いるより、あらかじめ気相法シリカと凝集体を形成して用いることが好ましい。
ところで、シリカ−カチオン性化合物凝集体は、粉砕・分散して平均粒子径０．０１〜１μｍのシリカ−カチオン性化合物凝集体微粒子として、インク受容層用塗工液に用いられる。
シリカ−カチオン性化合物凝集体微粒子を形成するために用いる単体の気相法シリカは、平均粒子径が３〜４０ｎｍの１次粒子であるが、この凝集体微粒子は、実質的に１次粒子が凝集してできた二次粒子からなっている。
【００３０】
シリカ−カチオン性化合物凝集体微粒子の製造方法の概略を説明する。
カチオン性化合物の添加量としては、気相法シリカ１００質量部に対して、１〜３０質量部、好ましくは５〜２０質量部の範囲で調節される。
気相法シリカ分散液にカチオン性化合物を添加し混合すると、増粘した凝集体分散液が得られる。
このシリカ−カチオン性化合物凝集体粒子を粉砕・分散し、微粒子化する方法としては、機械的手段で強い力を与えるブレーキング・ダウン法（塊状原料を細分化する方法）が採られる。
機械的手段としては、超音波、高速回転ミル、ローラミル、容器駆動媒体ミル、媒体撹拌ミル、ジェットミル、擂解機、サンドグラインダ、ナノマイザ（商品名）、ホモミキサ等が挙げられる。
【００３１】
顔料およびインク定着剤としてこのシリカ−カチオン性化合物凝集体微粒子は、１種単独で、あるいは２種以上併用して用いられるが、これを用いることによって、インク受容層の透明性、表面強度、平滑性ならびにインクの吸収性、発色性、耐候性、耐水性等を向上させることができる。
【００３２】
インク受容層には、さらに、一般塗工紙の製造において使用される分散剤、増粘剤、消泡剤、帯電防止剤、防腐剤等の各種助剤が適宜添加される。また、インク受容層中に、蛍光染料、着色剤を添加することもできる。
【００３３】
なお、インク受容層中には、さらにインクの定着性を高め耐水性を向上させるために、単体のカチオン性化合物を配合してもよい。
カチオン性化合物としては、上記シリカ−カチオン性化合物凝集体で用いたカチオン性化合物が例示でき、その中でも、水溶性樹脂あるいはエマルジョンのものが好ましく用いられる。
また、この単体で配合するカチオン性化合物、特にカチオン性樹脂は、接着剤としての役割も併せて付与させる場合にしばしば用いられる。
【００３４】
（インク受容層の形成方法）
インク受容層を形成するためには、例えば、インク受容層用塗工液を塗布すると同時に、または、インク受容層用塗工液を塗布した塗液層の乾燥途中に、該塗液層が減率乾燥速度を示す前に、塗工液を増粘または架橋させて成膜して製造することが有効である。
具体的には、下記（Ａ）〜（Ｃ）に挙げる方法が例示でき、適宜採用できるがこれらの方法に限るものではない。
【００３５】
例えば、
（Ａ）電子線照射によりハイドロゲルを形成する親水性樹脂を含有し、塗工の直後に、または、塗工された塗液層の乾燥途中であって、該塗液層が減率乾燥速度を示す前に、電子線照射して塗液層を増粘（ハイドロゲルを形成）させる方法、
（Ｂ）インク受容層が接着剤を含有する塗液であり、塗工の直後に、または、塗工された塗液層の乾燥途中であって、該塗液層が減率乾燥速度を示す前に、接着剤との架橋性を有する化合物で塗料を増粘、架橋させる方法、
（Ｃ）例えば接着剤として感温性高分子化合物（特開２００３−４０９１６号公報に記載された一定温度（感温点）以下の温度領域では親水性を示し、感温点より高い温度領域では疎水性を示す）を含有させ、塗工の直後に塗液層温度を低下させることによって塗液層を増粘させる方法、
等が例示できる。
上記（Ａ）及び（Ｂ）の方法で塗工層を形成する場合、接着剤としては、上記の、インクジェット記録体用として使用される公知の接着剤が使用できる。
【００３６】
接着剤との架橋性を有する化合物としては、各種公知の架橋剤、ゲル化剤が使用できる。ポリビニルアルコールに対する架橋性を有する化合物としては、グリオキザールなどのアルデヒド系架橋剤、エチレングリコールジグリシジルエーテルなどのエポキシ系架橋剤、ビスビニルスルホニルメチルエーテルなどのビニル系架橋剤、ホウ酸およびホウ砂などのホウ素含有化合物、グリシジル化合物、ジルコニウム化合物、アルミニウム化合物、クロム化合物等などが例示できる。中でも、ホウ素含有化合物は、増粘またはゲル化が早く生じるので特に好ましい。
【００３７】
ホウ素含有化合物としては、ホウ素原子を中心原子とする酸素酸及びその塩のことである。具体例としては、オルトホウ酸、メタホウ酸、次ホウ酸、四ホウ酸、五ホウ酸、及びそれらのナトリウム塩、カリウム塩、アンモニウム塩等が挙げられる。中でも、オルトホウ酸と四ホウ酸二ナトリウムが、塗料を適度に増粘させる効果があるために好ましく用いられる。
ホウ素化合物の含有量は、ホウ素化合物及びポリビニルアルコールの重合度にもよるが、基材の片面に０．０１〜２．０ｇ／ｍ２含有されることが好ましい。含有量が２．０ｇ／ｍ２以下であることにより、親水性バインダとの架橋密度が高くなりすぎず、塗膜強度を良好なものにできる。一方、含有量が０．０１ｇ／ｍ２以上であることにより、親水性接着剤との架橋が強まり、塗料のゲル化を促進して塗膜がひび割れしにくいものとなる。
【００３８】
インク受容層は、例えば、架橋剤を予め透気性基材上または下塗り層上に塗布・含浸させておき、インク受容層用塗液を塗布する、または、インク受容層用塗液に架橋剤を配合しておき塗布する、または、インク受容層用塗液を塗布後、架橋剤を塗布する等の方法により製造される。中でも、架橋剤を予め塗布しておくことにより、増粘またはゲル化を均一に起こすことができるため好ましい。
【００３９】
インク受容層の乾燥固形分塗工量には、制限はないが、一般に２〜１００ｇ／ｍ２であることが好ましく、５〜５０ｇ／ｍ２であることがより好ましい。塗工量が２ｇ／ｍ２以上であることにより、高精細・高速のプリンタにおけるインク吸収性が充分なものとなり、塗工量が５０ｇ／ｍ２以下であることにより塗膜のひび割れが起こりにくくなる。
【００４０】
インク受容層は、２層以上形成することもでき、このように２層以上で構成する場合は、それぞれの層を構成するシリカや接着剤は同じでも良いし、異なっていても構わない。
また、同一の層内に２種類以上のシリカや接着剤を混合しても良いし、それらを組み合わせて使用しても良い。
インク受容層を形成するための塗工装置としては、ブレードコータ、エアーナイフコータ、ロールコータ、バーコータ、グラビアコータ、ロッドブレードコータ、リップコータ、カーテンコータおよびダイコータ等の各種塗工装置が挙げられる。
【００４１】
また、スライドビードコータなどを用い、複数のインク受容層を同時に塗工することもできる。２層以上のインク受容層を塗工する場合は、下層が未乾燥のうちに、上層を下層の上に塗工する方法、すなわち、Ｗｅｔ  ｏｎ  Ｗｅｔ法を用いることが好ましい。
また、電子線照射を施す方法は、（１）塗工、電子線照射、乾燥を繰り返してもよいし、（２）塗工し電子線照射後に次の層を塗工して乾燥してもよく、（３）多層を同時に塗工し、電子線照射を行ってもよい。
さらに、この塗工したインク受容層に、必要に応じてスーパーカレンダ、ブラシ掛け等の平滑化処理を施しても良い。
【００４２】
〔光沢発現層〕
本実施の形態の記録体は、上記インク受容層上に、光沢を発現する光沢発現層が形成されている。
この光沢発現層は、後述するキャスト加工が施されて光沢面となる光沢発現性を有している。スーパーカレンダ、ブラシ掛け等の平滑化処理を施してもある程度の光沢をするが、キャスト加工を施すことにより、優れた光沢を発現する。
この光沢発現層は、コロイド状粒子と接着剤、離型剤を主成分とし、光沢を発現する該記録体の最表部をなしていて、光沢発現層の乾燥塗工量が０．１〜５ｇ／m2であるとき、生産性に優れ、より鮮明な画像を得ることが出来、本発明の目的を確実にする。
【００４３】
（コロイド状粒子）
光沢発現層のコロイド状粒子とは、水中に懸濁分散してコロイド状をなしている無機粒子或いは有機粒子を指し、コロイド状粒子を含有することにより、均一で高い光沢性を得ることが出来る。該コロイド状粒子として、例えば、コロイダルシリカ、ベーマイト、擬ベーマイト等のアルミナゾルやコロイダルアルミナ、カチオン性アルミニウム酸化物又はその水和物、或いは特公昭４７−２６９５９号公報に開示されているようなコロイド状シリカ粒子表面をアルミナコーティングした粒子、等の無機粒子、ポリスチレン、メチルメタクリレート、スチレン−ブタジエン共重合体、メチルメタクリレート−ブタジエン共重合体、アクリル酸エステル及びメタクリル酸エステル共重合体、マイクロカプセル、尿素樹脂、メラミン等の有機粒子が挙げられる。本発明において好ましいコロイド状粒子としては、コロイダルシリカや無定形シリカを保護コロイドを作る能力のある水溶性化合物の存在下で分散・解砕したものが例示される。無定形シリカとしては、一次粒子径が小さく二次粒子径が大きいため解砕しにくいゲル法シリカより、一次粒子径が大きく、解砕しやすい沈降法シリカや気相法シリカがより好ましく、二次粒子径が小さい気相法シリカは更に好ましい。これらのコロイド状粒子は、２種以上併用することも可能である。
【００４４】
光沢発現層のコロイド状粒子は、インクを定着させる機能を有するカチオン性コロイド状粒子が好ましい。カチオン性コロイド状粒子は、上述のコロイド状粒子の内、該粒子表面が正に帯電した粒子を指し、例えば、ベーマイト、擬ベーマイト等のアルミナゾルやコロイダルアルミナ、カチオン性アルミニウム酸化物又はその水和物、コロイド状シリカ粒子表面をアルミナコーティングした粒子等が挙げられる。また、保護コロイドを作る能力のある水溶性化合物としてカチオン性樹脂等を選択し、その存在下で分散・解砕した気相法シリカも、好ましく使用される。
【００４５】
（接着剤）
光沢発現層中には、コロイド状粒子等をインク受容層上に固着させる目的で、接着剤を含有してもよい。該接着剤は、上記インク受容層に用いた上述の接着剤のなかから選ばれ、単独であっても、または２種類以上であってもよい。光沢発現層には、操業中にインク受容層に含まれる物質が抽出・溶解して混じる可能性がある。インク受容層が硼酸や硼砂等の物質を含んでいたり、あるいはインク受容層の下に設けたこれらの物質が混入した場合、これらが光沢発現層に混入する場合もある。このような場合、光沢発現層に含まれる接着剤は、ポリビニルアルコール等よりもアクリル系樹脂やウレタン系樹脂の方が硼素化合物と反応しにくいので好ましく使用される。
光沢発現層中のコロイド状粒子がカチオン性である場合や、光沢発現層中にインク定着剤を配合する場合は、カチオン変性した接着剤を使用することが好ましい。
接着剤の配合量は、コロイド状粒子１００質量部に対し１〜２００質量部、より好ましくは１０〜１００質量部の範囲で調節される。
接着剤の配合量が１質量部より少ないと、光沢発現層の固着力が弱くなり、塗工層の欠落が発生する虞があり、２００質量部を越えると、インク吸収性が低下し、所望のインクジェット記録適性が得られなくなる虞があり、好ましくない。
【００４６】
（離型剤）
本発明において、離型剤としてポリオキシエチレンステアリルアミン、ポリオキシエチレンオレイルアミン、ポリオキシエチレン牛脂アルキルアミン、ポリオキシエチレンヤシ油脂肪酸アミドから選ばれる少なくとも1種を用いる。これらの物質はエチレンオキサイド単位が付加されているが、エチレンオキサイド単位を付加しないこれらの脂肪族アミン類または脂肪族アミド類を水分散体（乳化物）として添加した場合、これらの物質は界面活性剤ではないために塗料中に固体の小粒子として存在する形になり、
【００４７】
段で述べたように効率よくドラム表面に多層膜を形成することは困難である。したがって、所望の効果を得るにはその添加量を多く必要とし、これが塗料層中にも多く存在することとなり、インクの吸収を疎外する虞がある。しかるに、本発明における離型剤は界面活性剤であるためにドラムと塗料層の間に効率よく集まり、そのような問題を起こさない。本発明における離型剤は、光沢発現層がカチオン性である場合も凝集などを起こすことなく添加することが出来、それ自身親水基を持つために吸収性を阻害することもない。また必要に応じて、変性ポリエチレンやワックス類、ノニオン系あるいはカチオン系の界面活性剤を併用しても良い。特に、変性ポリエチレン類の添加は光沢度が向上するため好ましいが、過剰の添加は記録濃度の低下やプリンタ給紙時の傷を悪化させる場合がある。変性ポリエチレンの好ましい配合量は、コロイド状粒子１００質量部に対し２〜３０質量部、特に好ましい配合量は３〜１５質量部である。脂肪族アミン類のエチレンオキサイド付加物としては、その他に、Ｎヒドロキシエチルラウリルアミン、ポリオキシエチレンラウリルアミン等が例示される。
【００４８】
脂肪族アミド類のエチレンオキサイド付加物としては、その他にラウリン酸ジエタノールアミド、オレイン酸ジエタノールアミド、ヤシ油脂肪酸モノエタノールアミド、牛脂脂肪酸ジエタノールアミド、ポリオキシエチレンラウリン酸モノエタノールアミド等が例示される。
【００４９】
本発明において、上記の光沢発現層に含まれるポリオキシエチレンステアリルアミン、ポリオキシエチレンオレイルアミン、ポリオキシエチレン牛脂アルキルアミン、ポリオキシエチレンヤシ油脂肪酸アミドから選ばれる少なくとも1種である脂肪族アミン類または脂肪族アミド類に付加されるエチレンオキサイドユニットは３以上２５以下が好ましく、より好ましくは５以上２０以下である。３未満の場合は親水性が不足し、光沢発現層用塗料への添加が困難となるため、ノニオン系界面活性剤を併用して添加するのが好ましい。逆に２５を越えると親水性が強すぎて離型の効果が少なくなり、好ましくない。離型剤や界面活性剤の過剰な添加はインクの吸収を阻害したり、逆に浸透を助長したりする場合がある。また、材料によっては、Ｃ型給紙傷を悪化させる場合もあるため、添加量は必要最小限に留めるほうが好ましい。離型剤の添加量は対顔料３〜３０部、好ましくは５〜２０部である。
【００５０】
（その他添加剤）
また、この光沢発現層には、必要に応じてインク定着剤、分散剤、架橋剤、増粘剤（流動変成剤）、消泡剤、耐水化剤（印刷適性向上剤）、帯電防止剤、防腐剤、紫外線吸収剤、保存性改良剤、蛍光増白剤、および着色剤等の各種添加剤を適宜添加することができる。
【００５１】
インク定着剤としては、インク定着層に用いた上述のカチオン性樹脂と同様なものが使用される。
【００５２】
上記増粘剤および流動変成剤としては、イ）ザンタンガム、ローカストビーンガム、アルギン酸およびその塩、キチン、キトサン等の多糖類、（ロ）カゼイン、（ハ）大豆蛋白、合成蛋白等の蛋白質類、（ニ）澱粉や酸化澱粉等の各種澱粉類、（ホ）ＰＶＡ、（へ）カルボキシメチルセルロースやメチルセルロース等のセルロース誘導体類、（ト）ポリカルボン酸、ポリアクリル酸、アクリル樹脂エマルジョン、ポリアマイド、ポリエステルの合成樹脂重合体、（チ）非イオン界面活性剤、等が適宜使用される。
【００５３】
上記耐水化剤および印刷適性向上剤としては、塩化ナトリウム、塩化アンモニウム、塩化亜鉛、塩化マグネシウム、硫酸ナトリウム、硫酸カリウム、硫酸アンモニウム、硫酸亜鉛、硫酸マグネシウム、硫酸第一鉄、硝酸ナトリウム、硝酸アンモニウム、第一リン酸ナトリウム、リン酸アンモニウム、リン酸カルシルム、ポリリン酸ナトリウム、ヘキサメタリン酸ナトリウム、ギ酸ナトリウム、ギ酸アンモニウム、酢酸ナトリウム、酢酸カリウム、モノクロル酢酸ナトリウム、マロン酸ナトリウム、酒石酸ナトリウム、酒石酸カリウム、クエン酸カリウム、乳酸ナトリウム、グルコン酸ナトリウム、アジピン酸ナトリウム、ジオクチルスルホコハク酸ナトリウム、アルミン酸ナトリウム等の無機酸や有機酸のアンモニウム塩や金属塩類、さらに、メチルアミン、ジエタノールアミン、ジエチレントリアミン、ジイソプロピルアミン、トリエタノールアミン、メタノールアミン、エタノールアミン等のアミン類、リン酸エステル、ポリオキシエチレンアルキルフェノールエーテルリン酸エステル塩、ポリオキシエチレエーテルリン酸エステル塩、アルキルフェノールエーテルリン酸エステル塩などのリン酸エステル類、ポリオキシメチレン、アルキルエーテル、ポリオキシエチレンやアンモニア水、ジグリセロールポリグリシジルエーテル、グリセロールポリグリシジルエーテル、ポリエチレングリコールジグリシルエーテル、ポリプロピレングリコールジグリシジルエーテルやアジピン酸ジグリシジルエステル等の多官能性エポキシ化合物、尿素─ホルムアルデヒド系化合物、ポリアミド─エピクロロヒドリン系化合物、グリオキザール、等が適宜使用される。
【００５４】
上記各種添加剤は、光沢発現層用塗布液中に固形分濃度として０．０５〜１０部、好ましくは、０．１〜５部の範囲で添加される。
また、光沢層発現層用塗布液は、ゼラチンを含んでも良い。ゼラチンはＣ型給紙傷を大幅向上し、光沢性も向上させるが、過度の添加はインク吸収性を阻害する。その添加量は０．５〜２０部、好ましくは２〜１５部である。
また、本発明に示す離型剤とゼラチンを併用することで、Ｃ型給紙傷はさらに改善されることを見出した。この理由は定かではないが、本発明の離型剤は界面活性剤であるために光沢発現層表面に集中しやすく、その結果、プリンター内部の部品と擦れあったときの抵抗を下げているものと推測される。ゼラチンで光沢発現層顔料の結着が強まって固くなり、内部部品との滑りが良くなることで、傷がつきにくくなったものと推定している。しかし離型剤の添加量が過剰の場合、用紙表面に離型剤の層ができる。その場合、離型剤そのものは柔らかいため、逆に傷が目立ちやすくなることもある。
さらに、光沢発現層用塗布液には、その他の添加剤として、アルミナ、コロイダルシリカ、微細シリカ、クレーや炭酸カルシウム等の公知の白色顔料を添加することもできる。
なお、後述するリウェット処理を行う場合は、上記添加剤中の、分散剤、消泡剤、着色剤、蛍光染料、帯電防止剤、防腐剤等は、リウェット処理に用いる湿潤液に添加しても良い。
【００５５】
（乾燥塗工量）
本発明では、平均粒子径５μｍ以下、好ましくは０．０１〜１μｍの顔料をインク受容層中に含有することにより、光沢発現層の塗工量は、０．１〜５ｇ／m2、好ましくは０．３〜２ｇ／m2という少ない塗工量で、高い光沢性を得ることが可能である。塗工量が０．１ｇ／m2未満であると、光沢性や印字濃度が劣り、塗工量が５ｇ／m2より多いと、インク吸収性悪化による画像鮮明性の低下、乾燥負荷の増大による生産性の悪化等の問題が生じる。
【００５６】
（光沢化処理）
上記光沢発現層は、上記成分を含む塗布液を塗工して乾燥した後、スーパーカレンダーのような種々の光沢化処理を施こすことも可能であるが、高い光沢を得るためにはキャスト加工を行うことが好ましい。
【００５７】
一般にキャスト加工とは、光沢発現層層を、鏡面を有するキャストドラム（鏡面仕上げした金属、プラスチック、ガラス等のドラム）、鏡面仕上げした金属板、プラスチックシートやフィルム、ガラス板等に圧接して乾燥し、鏡面を塗工層上に写し取ることにより、平滑で光沢のある塗工層表面を得ることである。
この中で加熱した鏡面ドラムを利用するキャスト加工により光沢を発現させる方法は、（イ）最表塗工層用塗布液を基材上に塗工して、該塗布液が湿潤状態にある間に加熱された鏡面ドラムに圧接、乾燥して仕上げる方法（ウェットキャスト法）、
（ロ）基材上に塗工した最表塗工層を一旦乾燥後、その最表塗工層を再湿潤させて、加熱された鏡面ドラムに圧接、乾燥して仕上げる方法（リウェットキャスト法）、
（ハ）基材上の最表塗工層をゲル化してゲル状塗工層とし、加熱された鏡面ドラムに圧接、乾燥して仕上げる方法（ゲル化キャスト法）、
（二）加熱された鏡面ドラムに直接最表塗工層用塗布液を塗工し、乾燥させて鏡面ドラム上に該最表塗工層を形成した後、基材上に上記鏡面ドラムを圧接し、上記最表塗工層を転移させて仕上げる方法（プレキャスト法）、
が挙げられる。  
これらのキャスト加工においては、加熱された鏡面ドラムの温度は例えば５０〜１５０℃、好ましくは７０〜１２０℃である。
【００５８】
さらに、キャスト加工として、フィルム転写方式を採用することもできる。
フィルム転写方式とは、
（イ）上記の最表塗工層用塗布液を基材上に塗工して、該塗布液が湿潤状態にある間に平滑なフィルムやシートを重ね、乾燥した後、平滑なフィルムやシートを剥離して仕上げる方法、
（ロ）平滑なフィルムやシート上に最表塗工層用塗布液を塗工して、貼り合せようとする基材面をある程度湿潤状態にした状態で、その基材面に圧接し、乾燥した後平滑なフィルムやシートを剥離して仕上げる方法、である。        
フィルム転写法に比べ、加熱した鏡面ドラムを用いるキャスト法のほうが、表面平滑性に優れる傾向があり、かつ生産性やコストの点で有利である場合が多い。
【００５９】
キャスト加工は、上記いずれの方法を用いても良いが、本実施の形態の記録シートでは、上記のインク受容層用塗布液を紙基材上に塗工、乾燥し、このインク受容層上に光沢発現層用塗布液を塗工した後、直ちに加熱された鏡面金属ドラムに圧接、乾燥して仕上げるウェットキャスト法を用いることが好ましい。
このウェットキャスト法では、均一な塗工層が形成されやすく、印字濃度が高く、光沢の優れた光沢発現層が得られ易い。
【００６０】
上記各キャスト加工において、光沢発現層用塗布液を塗工する場合には、各種公知の塗工方法を、例えば、ブレード、ブラシコータ、チャンプレックスコータ、バーコータ、グラビアコータ等の塗工装置のいずれかを使用して塗工する塗工方法を用いることができる。
【００６１】
本発明において、鏡面ドラムは、総炭素数１６〜１８の脂肪酸で処理されることが好ましい。総炭素数１６〜１８の脂肪酸としては、ヘキサデカン酸（慣用名パルミチン酸、数値表現１６：０）、９−ヘキサデセン酸（パルミトイル酸、１６：１）、ヘプタデカン酸（マルガリン酸、１７：０）、オクタデカン酸（ステアリン酸、１８：０）、ｃｉｓ−９−オクタデセン酸（オレイン酸、１８：１（９））、１１オクタデセン酸（バクセン酸、１８：１（１１））、ｃｉｓ，ｃｉｓ−９，１２−オクタデカジエン酸（リノール酸、１８：２（９，１２））、９，１２，１５−オクタデカトリエン酸（（９，１２，１５）リノレン酸、１８：３（９，１２，１５））、６，９，１２−オクタデカトリエン酸（（６，９，１２）リノレン酸、１８：３（６，９，１２，））、９，１１，１３−オクタデカトリエン酸（（９，１１，１３）リノレン酸、１８：３（９，１１，１３））等が例示される。これらの内ヘキサデカン酸（パルミチン酸）、オクタデカン酸（ステアリン酸）、ｃｉｓ−９−オクタデセン酸が好ましく、オクタデカン酸、ｃｉｓ−９−オクタデセン酸が更に好ましく、オクタデカン酸が最も好ましい。この理由は定かではないが、分子中に二重結合を持たない飽和脂肪酸の方が分子が直線状になりやすく、そのために、鏡面ドラム表面に密に配列しやすくなるものと推測される。
本発明における処理の方法としては、鏡面ドラム表面に上記の脂肪酸を塗布するだけではなく、塗布して、更にバフを掛けるのが良い。また、バフ掛け時には酸化第二鉄、酸化クロム、酸化アルミニウム、炭化珪素、窒化硼素、珪藻土、炭酸カルシウム等の微粉末の研磨材を脂肪酸と混合し、処理するのが、更に効果的である。クロムメッキした鏡面ドラムを表面処理する場合、炭化珪素や窒化硼素は硬すぎてクロムメッキ面の磨耗が強く、珪藻土は粗大な粒子径のものを含んでいる場合があり傷がつく可能性がある。一方、炭酸カルシウムは柔らかいために研磨の効果が小さい。酸化クロムは三価であり、取り扱い上安全とされているが、可能であれば代替物を使用するのが好ましい。したがって、酸化第二鉄、酸化アルミニウムの微粉末が特に好ましい。酸化アルミニウムは各種粒子径のものがあり、最も好ましい。
通常のバフ掛けは、傷を消したり光沢を出したりすることを目的として行われる。羊毛皮や布で作られた円盤を回転させ、研磨するものに押し付けて表面を削ることで目的を達成する。したがって、上記の研磨材を単独で用いたり、またはコンパウンドと呼ばれる複合あるいは混合した研磨材を用いたりする場合がほとんどである。
しかし、本発明におけるバフ掛け処理は、ドラム表面の傷を消したり光沢を付与したりすることではなく、ドラム表面に前述した脂肪酸の分子皮膜を効果的に形成させることにある。したがって、脂肪酸単独あるいは研磨材単独でバフ掛けするのではなく、脂肪酸と研磨材を併用してバフ掛けすることが好ましい。この処理により、脂肪酸単独あるいは研磨材単独でバフ掛けするよりも安定した脂肪酸の分子膜を形成することができ、結果として、光沢発現層用塗布液が鏡面ドラムに貼り付くことを抑えることができる。更に、光沢発現層用塗布液に適切な離型剤を選択して配合することにより、優れた離型効果を得ることができることを見出した。
研磨剤と脂肪酸を混合してバフ処理した場合にその効果が大きい理由は定かではないが、上記の研磨材と脂肪酸を混合してバフ処理することにより、鏡面ドラム表面に付着した汚れや酸化皮膜が除去され、活性なクロム表面が現れた瞬間に、脂肪酸の親水基が活性なクロム表面に吸着し、脂肪酸の多層分子膜が鏡面ドラム表面に形成されるためと推測している。前述のとおり、分子中に二重結合を持たない飽和脂肪酸の方が分子が直線状になりやすく、そのために、鏡面ドラム表面に密に配列しやすくなり、不飽和脂肪酸より強固な分子被膜となる。
また、光沢発現層用塗布液に適切な離型剤を選択して配合することにより鏡面ドラム表面の脂肪酸膜と光沢発現層表面の離型剤分子膜による界面ができ、その界面で光沢発現層が剥離するために、離型効果が格段に優れたものになると推測している。
【００６２】
＜裏面層＞
本発明では、上記の最表層等を設けていない基材のもう一方の面側である裏面に、写真の風合いやインクジェット記録体のカール防止及び搬送性などの改良のために、裏面層を設けてもよい。裏面層には、特に限定するものではないが、顔料とバインダ系（例えば、コロイダルシリカとアクリル系エマルション型バインダ等）、有機エマルジョン系（例えば、シリコン系エマルジョン型バインダ、アクリル系エマルジョン型バインダ等）、親水性・疎水性の接着剤系（例えば、澱粉やポリビニルアルコールの塗膜）、ラミネート（例えば、ポリエチレン等）等からなるものが挙げられる。
【００６３】
さらに、裏面にインクジェット記録体や他の記録体を貼り合わせて両面記録体としたり、裏面に粘着剤層を形成してラベルとしたり、磁気カードやＩＣカードの表面に貼り合わせてカードとしたりなど、公知の手段を施すことができる。
【実施例】
【００６４】
以下に実施例を挙げて、本発明をより具体的に説明するが、本発明は、これら実施例に限定されるものではない。
また、以下に示す実施例および比較例中の「部」および「％」は、特に断らない限り、それぞれ水を除く固形分の「質量部」および「質量％」を示す。
【００６５】
＜実施例１＞
［紙基材］
木材パルプ（ＬＢＫＰ；ろ水度４００ｍｌＣＳＦ）１００質量部、焼成カオリン（商品名：アンシレックス）５質量部、市販サイズ剤０．０５質量部、硫酸バンド１．５質量部、湿潤紙力剤０．５質量部、澱粉０．７５質量部よりなる製紙材料を使用し、長網抄紙機にて坪量１８０ｇ／ｍ２の紙基材を製造した。
【００６６】
［下塗り層塗工液］
水に分散剤（東亞合成（株）製、商品名：アロンＳＤ−１０）を０．５部、消泡剤（サンノプコ（株）製、商品名：ノプコ１４０７Ｋ）を０．０５部、カチオン性樹脂（ハイモ（株）製、商品名：ハイマックスＳＣ７００Ｍ）１０部を添加し、更に平均粒子径７μｍの無定形シリカ（グレースジャパン（株）製、商品名：サイロジェットＰ４０７）１００部を添加・分散した。これに加熱・溶解した変性ＰＶＡ（（株）クラレ製、商品名：ＰＶＡ  Ｒ−１１３０）１０部を添加し、蛍光染料（住友化学（株）製、商品名：ホワイテックスＢＰ−Ｓ）を２部、紫染料（大日精化（株）製、商品名：ＤＣ−Ｖｉｏｌｅｔ  ＸＲＮ）０．１部、青染料（大日精化（株）製、商品名：ＤＣ−Ｂｌｕｅ  ＸＢ）０．０５部を添加し、固形分濃度２０％のインク吸収層としての下塗り層塗工液を調製した。
【００６７】
［カチオン性シリカ微粒子］
平均粒子径１．０μｍの気相法シリカ（日本アエロジル社製、商品名：エアロジルＡ３００、平均１次粒子径  約８ｎｍ）を用い、ホモミキサにより分散した後、平均粒子径が５０ｎｍになるまで高速流衝突型ホモジナイザーで粉砕分散し、１０質量％のシリカの水分散液を調製した。
前記１０質量％水分散液１００質量部に、５員環アミジン構造を有するカチオン性化合物（ハイモ（株）製、商品名：ハイマックスＳＣ７００Ｍ、分子量３０万）１０質量部を添加し、高速流衝突型ホモジナイザーで更に分散し、平均粒子径が０．１０μｍのシリカ−カチオン性化合物の１０質量％水分散液を調製した。
【００６８】
［インク受容層塗工液］
カチオン性シリカ微粒子１００部に、接着剤としてＰＶＡ（（株）クラレ製、商品名：ＰＶＡ−１４５、重合度４５００、ケン化度９９％）１０部、消泡剤（サンノプコ（株）製、商品名：ＳＮデフォーマー７７７）０．１部を混合・攪拌し、固形分濃度１２％のインク受容層塗工液を調製した。
［硼砂液］
水に硼砂（シオノギ製薬（株）製、商品名：硼砂）１００部と濡れ剤（ライオン（株）製、商品名：レオックス２１６０Ｃ）０．０５部を混合・攪拌し、固形分濃度４％の硼砂液を調製した。
［光沢発現層用塗布液ａ］
水にコロイド状粒子としてコロイダルシリカ（日産化学（株）製、商品名：スノーテックスＡＫ−Ｌ、平均粒子径：４５ｎｍ、１次粒子）１００部、接着剤としてアクリル系樹脂（サイデン化学（株）製、商品名：サイビノールＥ６７）１０部、染料定着剤としてカチオン性樹脂（ハイモ（株）製、商品名：ハイマックスＳＣ７００Ｍ）１０部を含有する組成液を混合し、更にゼラチン（新田ゼラチン（株）製、商品名：Ｇ−０６６７Ｋ）５部、ポリオキシエチレンステアリルアミン（日本油脂（株）製、商品名：ナイミーンＳ−２０２、エチレンオキサイドユニット＝２）５部、ポリオキシアルキレンアルキルエーテル（ライオン（株）製、商品名：レオックス２００８Ｃ）５部を添加・混合し、固形分濃度５％の光沢発現層用塗布液ａを調製した。
【００６９】
［インクジェット記録体の作製］
作製した紙基材の一方の面側に、下塗り層塗工液を乾燥後の塗工量が８ｇ／ｍ2になるように塗工・乾燥した後、硼砂液を乾燥後の塗工量が１ｇ／ｍ2となるように塗工・乾燥した。この表面にインク受容層塗工液を乾燥後の重量が８ｇ／ｍ2となるように塗工・乾燥した。
さらに、このインク受容層上に光沢発現層用塗布液ａを塗工した後、予めオクタデカン酸および酸化アルミニウム微粉末でバフ掛け処理した表面温度が９５℃の鏡面ドラムに直ちに圧接して乾燥し、剥離させてインクジェット記録体を作製した。このときの光沢発現層の乾燥塗工量は１ｇ／ｍ２であった。
【００７０】
（実施例２）
［光沢発現層用塗布液ｂ］
実施例１において、光沢発現層用塗布液aのポリオキシエチレンステアリルアミンをポリオキシエチレンオレイルアミン（日本油脂（株）製、商品名：ナイミーンＯ−２０５、エチレンオキサイドユニット＝５）５部とした以外は光沢発現層用塗布液ａと同様にして、光沢発現層用塗布液ｂを調製した。
［インクジェット記録体の作製］
光沢発現層ａを光沢発現層ｂに変更した以外は実施例１と同様にして、インクジェット記録体を得た。
【００７１】
（実施例３）
［光沢発現層用塗布液ｃ］
実施例１において、光沢発現層用塗布液aのポリオキシエチレンステアリルアミンをポリオキシエチレンステアリルアミン（日本油脂（株）製、商品名：ナイミーンＳ−２１０、エチレンオキサイドユニット＝１０）５部、ポリオキシアルキレンアルキルエーテル（ライオン（株）製、商品名：レオックス２００８Ｃ）０部とした以外は光沢発現層用塗布液ａと同様にして、光沢発現層用塗布液ｃを調製した。
［インクジェット記録体の作製］
光沢発現層ａを光沢発現層ｂに変更した以外は実施例１と同様にして、インクジェット記録体を得た。
【００７２】
（実施例４）
［光沢発現層用塗布液ｄ］
実施例３において、光沢発現層用塗布液ｃのポリオキシエチレンステアリルアミンをポリオキシエチレンステアリルアミン（日本油脂（株）製、商品名：ナイミーンＳ−２２０、エチレンオキサイドユニット＝２０）５部とした以外は光沢発現層用塗布液ｃと同様にして、光沢発現層用塗布液ｄを調製した。
［インクジェット記録体の作製］
光沢発現層ａを光沢発現層ｄに変更した以外は実施例１と同様にして、インクジェット記録体を得た。
【００７３】
（実施例５）
［光沢発現層用塗布液ｅ］
実施例３において、光沢発現層用塗布液ｃのポリオキシエチレンステアリルアミンをポリオキシエチレン牛脂アルキルアミン（日本油脂（株）製、商品名：ナイミーンＴ２−２３０、エチレンオキサイドユニット＝３０）５部とした以外は光沢発現層用塗布液ｃと同様にして、光沢発現層用塗布液ｅを調製した。
［インクジェット記録体の作製］
光沢発現層ａを光沢発現層ｅに変更した以外は実施例１と同様にして、インクジェット記録体を得た。
【００７４】
（実施例６）
［光沢発現層用塗布液ｆ］
実施例１において、光沢発現層用塗布液ａのポリオキシエチレンステアリルアミンをポリオキシエチレンヤシ油脂肪酸ステアリルアミド（日本油脂（株）製、商品名：スタホームＦ、エチレンオキサイドユニット＝１）５部とした以外は光沢発現層用塗布液ａと同様にして、光沢発現層用塗布液ｆを調製した。
［インクジェット記録体の作製］
光沢発現層ａを光沢発現層ｆに変更した以外は実施例１と同様にして、インクジェット記録体を得た。
【００７５】
（実施例７）
［光沢発現層用塗布液ｇ］
実施例３において、光沢発現層用塗布液ｃのゼラチン（新田ゼラチン（株）製、商品名：Ｇ−０６６７Ｋ）を０部とした以外は光沢発現層用塗布液ｃと同様にして、光沢発現層用塗布液ｇを調製した。
［インクジェット記録体の作製］
光沢発現層ａを光沢発現層ｇに変更した以外は実施例１と同様にして、インクジェット記録体を得た。
【００７６】
（実施例８）
［光沢発現層用塗布液ｈ］
実施例３において、光沢発現層用塗布液ｃに変性ポリエチレンエマルジョン（日新化学研究所（株）製、商品名：ペルトールＮ８５６）５部を更に添加した以外は実施例３と同様にして、光沢発現層用塗布液ｈを調製した。
［インクジェット記録体の作製］
光沢発現層ａを光沢発現層ｈに変更した以外は実施例１と同様にして、インクジェット記録体を得た。
【００７７】
（実施例９）
［光沢発現層用塗布液ｉ］
実施例３において、光沢発現層用塗布液ｃのポリオキシエチレンステアリルアミン（日本油脂（株）製、商品名：ナイミーンＳ−２１０、エチレンオキサイドユニット＝１０）の添加量を１５部にした以外は実施例３と同様にして、光沢発現層用塗布液ｉを調製した。
［インクジェット記録体の作製］
光沢発現層ａを光沢発現層ｉに変更した以外は実施例１と同様にして、インクジェット記録体を得た。
【００７８】
（実施例１０）
［光沢発現層用塗布液ｈ］
実施例８と同様の、光沢発現層用塗布液ｈを調製した。
［インクジェット記録体の作製］
作成した紙基材の一方の面側に、硼砂液を乾燥後の塗工量が１．５ｇ／ｍ２となるように塗工・乾燥した。この表面に、インク受容層塗布液を乾燥後の重量が１１ｇ／ｍ２となるように塗工・乾燥した。
光沢発現層ａを光沢発現層ｈに変更した以外は実施例１と同様にして、インクジェット記録体を得た。
【００７９】
（実施例１１）
［光沢発現層用塗布液ｊ］
実施例３において、光沢発現層用塗布液ｃに変性ポリエチレンエマルジョン（日新化学研究所（株）製、商品名：ペルトールＮ８５６）２０部を更に添加した以外は実施例３と同様にして、光沢発現層用塗布液ｊを調製した。
［インクジェット記録体の作製］
光沢発現層ａを光沢発現層ｊに変更した以外は実施例１と同様にして、インクジェット記録体を得た。
【００８０】
（実施例１２）
実施例３において、鏡面ドラムのバフ掛けにおいて、バフ材をｃｉｓ−９−オクタデセン酸（慣用名オレイン酸）と酸化アルミニウム微粉末に変更した以外は実施例３と同様にして、インクジェット記録体を得た。
【００８１】
（比較例１）
［光沢発現層用塗布液ｋ］
実施例３において、光沢発現層用塗布液ｃのポリオキシエチレンステアリルアミン（日本油脂（株）製、商品名：ナイミーンＳ−２１０、エチレンオキサイドユニット＝１０）の添加量を０部にした以外は実施例３と同様にして、光沢発現層用塗布液ｋを調製した。
［インクジェット記録体の作製］
光沢発現層ａを光沢発現層ｋに変更した以外は実施例１と同様にして、インクジェット記録体を得た。
【００８２】
（比較例２）
［光沢発現層用塗布液ｌ］
実施例８において、光沢発現層用塗布液ｈポリオキシエチレンステアリルアミン（日本油脂（株）製、商品名：ナイミーンＳ−２１０、エチレンオキサイドユニット＝１０）の添加量を０部にし、変性ポリエチレンエマルジョン（日新化学研究所（株）製、商品名：ペルトールＮ８５６）の添加量を１５部を更に添加した以外は実施例８と同様にして、光沢発現層用塗布液ｌを調製した。
［インクジェット記録体の作製］
光沢発現層ａを光沢発現層ｌに変更した以外は実施例１と同様にして、インクジェット記録体を得た。
【００８３】
＜評価方法＞
インクジェット記録体のインク吸収性、記録画像の鮮明性、プリンター給紙時の耐傷性、光沢性、及び生産性について、下記に示す方法で評価し、その結果を表１に示した。
なお、記録画像の鮮明性の評価は、記録画像の色濃度を測定することにより行った。
インクジェットプリンターには、ＣＡＮＯＮ社製、商標：ｉＰ−４３００、印字モード：光沢紙、きれいモードを用いた。
【００８４】
「インク吸収性（印字斑）」
インクジェット記録体にグリーン色インクをベタ印字し、ベタ印字画像中に斑があるかどうかを目視で観察し、下記の３段階にて評価した。
印字斑は、先に打ち込まれたインクが、インクジェット記録体の塗工層に完全に吸収されないうちに、次のインクが飛来して表面で重なった場合に生ずる現象であり、インク吸収速度が遅くなると、顕著に現れるものである。
５：印字斑は全く見られない。
４：印字斑は少し見られるが、実用上問題ないレベル。
３：印字斑やや多いが、実用上問題ないレベル。
２：印字斑が多く、実用上問題のあるレベル。
１：印字斑が非常に多く、実用不可。
【００８５】
「記録画像の鮮明性（印字濃度）」
インクジェット記録体に黒色インクでベタ印字し、その色濃度をマクベス反射濃度計（モデル：Ｇｒｅｔａｇ  Ｍａｃｂｅｔｈ  ＲＤ−１９、マクベス社製）で測定した。尚、色濃度を測定する場合のみ、印字モードを光沢紙、きれいモード、マッチングしないに設定した。
【００８６】
「プリンタ給紙時の耐傷性」
インクジェット記録体をプリンタｉＰ４３００下部の給紙トレイに印刷面を下向きにセットし、プリンタ内部で記録体を回転させて印刷面を上向きにしてから印刷する給紙方法（Ｃ型給紙）により、記録体全面に、黒ベタでの印字を行った後、印字部表面の傷を目視で観察した。
５：傷は全く見られない。
４：傷は少し見られるが、実用上問題ないレベル。
３：傷がやや多いが、実用上問題ないレベル。
２：傷が多く、実用上問題のあるレベル。
１：傷が非常に多く、実用に耐えないレベル。
【００８７】
「光沢度」
２０度鏡面光沢度の評価は、記録体表面を、ＪＩＳ−Ｐ８７４１に準拠して、村上色彩技術研究所製デジタル光沢計（ＧＭ−２６Ｄ）を用い、入反射角度２０度で測定した。
【００８８】
「生産性」
インクジェット記録体の最表層を塗工・凝固処理した後、９０℃に加熱した鏡面ドラムに圧着し光沢処理を施し、６秒後に、鏡面ドラムからインクジェット記録体を剥がし、鏡面表面に、インクジェット記録体の塗工層の残留があるかどうかを下記の基準で評価した。
５：ドラム表面に残留は全く無く、離型性に非常に優れ、生産性が極めて高い。
４：ドラム表面に残留はほとんど無く、離型性に優れ、生産性が高い。
３：ドラム表面に残留がややみられるが通常に生産できる。
２：ドラム表面に残留が多く見られ、記録体の塗工層の一部欠落も視認でき、離型性に劣り、生産性が低い。
１：ドラム表面に塗工層が付着し、記録体の塗工層が欠落し、離型性に非常に劣り、生産性が極めて悪い。
【００８９】
【表１】
2009234188.tif 000002
【００９０】
表１から明らかなように、本実施例の光沢インクジェット記録体は、光沢性とインク吸収を両立し、プリンタ給紙時の傷が付きにくく、生産性にも優れている。
これに対し、比較例は、いずれかの評価項目で少なくとも実用上問題となるレベルと評価されることが分かった。